상기 ( 2 ) 공정 의 혼합물 을 저속 ( 450 RPM 전후 ) , 중속 ( 600 RPM 전후 ) 및 고속 ( 850 ∼ 900 RPM ) 으로 단계 적 으로 교반 하 면서 상기 무기질 과 수분 산형 라텍스 접착제 가 반응 하 여 온도 ( tc ) 가 45 ∼ 50 ℃ 로 상승 되 면 음 이온 분말 2 ∼ 5 중량 %, 은 나노 분말 0 . 1 ∼ 0 . 2 중량 % 및 소포제 1 ∼ 2 중량 % 를 첨가 하 고 혼합 한다 .